(57)【要約】【課題】耐候性、強度、染色性に優れ、ヨットセール用途などに好適に使用することが可能なセールクロスを提供すること。【解決手段】全芳香族ポリアミドフィラメントを芯糸とし、ポリエステルフィラメントを鞘糸として配置してなる芯鞘型複合糸を含む織物からなり、該鞘糸の断面形状が、その長手方向の長さ（長軸）と幅（単軸）の比が２／１〜５／１の範囲にある扁平形状である。【選択図】なし【特許請求の範囲】
【請求項１】
全芳香族ポリアミドフィラメントを芯糸とし、ポリエステルフィラメントを鞘糸として配置してなる芯鞘型複合糸を含む織物からなり、該鞘糸の断面形状が、その長手方向の長さ（長軸）と幅（単軸）の比が２／１〜５／１の範囲にある扁平形状であることを特徴とするセールクロス。
【請求項２】
全芳香族ポリアミドフィラメントの全繊度が３３〜１１０ｄｔｅｘ、引張強度が５ｇ／ｄｔｅｘ以上であり、ポリエステルフィラメントの全繊度が３３〜１１０ｄｔｅｘである請求項１記載のセールクロス。
【請求項３】
織物が、芯鞘型複合糸を経糸、緯糸のいずれかに、全てもしくは一部配置してなる織物であり、且つその目付が３０〜１１０ｇ／ｍ２の範囲にある織物である請求項１又は２記載のセールクロス。
【発明の詳細な説明】
【技術分野】
【０００１】
本発明は、セールクロスに関するものであり、さらに詳しくは、異形断面糸を鞘糸として配した芯鞘型複合糸を含む織物からなり、耐候性、強度、染色性に優れ、ヨットセール用途などに好適に使用することが可能なセールクロスに関するものである。
【背景技術】
【０００２】
近年、余暇の増大に伴いスポーツを趣味とする傾向が増大している。その内容も多種多様化し、最近ではマリンスポーツが盛んとなってきていて、公営のマリーナの建設も各地ですすみ、ヨットセーリングやヨットレースを楽しむ人口が増加している。
【０００３】
ところで、ヨットは主たる動力をセールで風を受けることにより得ており、そのため、ヨットには、メインセール、ジブセール或いは追い風の際に用いるスピネーカー等のセールクロスが多く使われている。
【０００４】
従来、これらのセールクロス用途には、主として綿、ナイロン繊維が使用されてきたが、軽量性、強さ、外観が優れていることから近年ではナイロン繊維が一般的に用いられており、軽量化、耐磨耗性向上のためにナイロン繊維を鞘とした芯鞘型複合糸を使用することも提案されている（例えば、特開平８−１０９５３３号公報など）。
【０００５】
これらのセールクロスは、風を受けその力を推進力として利用する物である以上、強度が高いことが必須であり、さらに、長期間紫外線に暴露されるため、高度の耐光性も要求されていた。
【０００６】
しかしながら、ナイロン繊維は一般的に耐候性、寸法安定性に劣るという欠点を有しているため、これらの特性に優れたポリエステル繊維の活用が検討され始めているが、レース用ヨットのセールクロスなどにおいては、ポリエステル繊維のみでは強度的に不十分であり、これを補うために剛直で寸法安定性が高く、ナイロンと同じくアミド結合を持つ全芳香族ポリアミド（以後アラミドと略することがある）繊維の併用が検討されている。
【０００７】
但し、全芳香族ポリアミド繊維は初期の強度は高いものの、ナイロンと同じく耐候性に劣り、使用している間に紫外線により強度劣化してしまうという問題があった。さらに、全芳香族ポリアミド繊維をそのまま織物の経糸又は緯糸に使用した場合、染色性に乏しい繊維であるため、さまざまな色からなるカラフルなヨットセールの製造が不可能であるという問題もあった。
【特許文献１】特開平８−１０９５３３号公報
【発明の開示】
【発明が解決しようとする課題】
【０００８】
本発明の目的は、上記従来技術の有する問題点を解決し、耐候性、強度、染色性に優れ、ヨットセール用途などに好適に使用することが可能なセールクロスを提供することにある。
【課題を解決するための手段】
【０００９】
本発明者らは上記目的を達成するために鋭意検討を重ねた結果、異形断面糸を鞘糸として配した芯鞘型複合糸を含む織物からセールクロスを形成させるとき、所望のセールクロスが得られることを究明し、本発明に到達した。
【００１０】
かくして本発明によれば、全芳香族ポリアミドフィラメントを芯糸とし、ポリエステルフィラメントを鞘糸として配置してなる芯鞘型複合糸を含む織物からなり、該鞘糸の断面形状が、その長手方向の長さ（長軸）と幅（単軸）の比が２／１〜５／１の範囲にある扁平形状であることを特徴とするセールクロスが提供される。
【発明の効果】
【００１１】
本発明によれば、耐候性、強度、染色性に優れ、ヨットセール用途などに好適に使用することが可能なセールクロスを提供することができる。
【発明を実施するための最良の形態】
【００１２】
本発明で使用する全芳香族ポリアミドフィラメントとしては、ポリパラアミノベンズアミド、ポリパラフェニレンテレフタルアミド、ポリパラアミノベンズヒドラジドテレフタルアミド、ポリテレフタル酸ヒドラジド、ポリメタフェニレンイソフタルアミド、もしくはこれらの共重合体からなるフィラメントを挙げることができる。中でも、優れた限界酸素指数（ＬＯＩ）値を有するメタ系のポリメタフェニレンイソフタルアミド繊維、或いは、織物強度を向上させる目的で、パラ系のアラミド繊維、すなわち、ポリパラフェニレンテレフタルアミド、或いはこれに第３成分を共重合したコポリパラフェニレン・３，４’オキシジフェニレンテレフタルアミド繊維を使用することが好ましい。
【００１３】
上記全芳香族ポリアミドフィラメントの強度は５ｇ／ｄｔｅｘ以上であることが好ましい。引張強度が５ｇ／ｄｔｅｘ未満の場合、織物の引裂強度が低下し、セールクロスとしての機能をなさないことがある。
【００１４】
上記の全芳香族ポリアミドフィラメント糸は、その総繊度が３３〜１１０ｄｔｅｘの範囲のものが好ましく使用される。該総繊度が３３ｄｔｅｘ未満の場合には、織物としての強度が劣りセールクロスとしての性能が発揮できない場合がある。また、該総繊度が１１０ｄｔｅｘを超える場合には、織物が重くなってしまうことがある。
【００１５】
本発明で使用するポリエステルフィラメントとしては、テレフタル酸、又はナフタレンジカルボン酸を主たる酸成分とし、エチレングリコール、１，３−プロパンジオール又は、テトラメチレングリコールを主たるグリコール成分とするポリエステルからなるフィラメントが好ましく用いられ、具体的にはポリエチレンテレフタレート、ポリブチレンテレフタレート、ポリトリメチレンテレフタレート或いはポリエチレンナフタレートフィラメントなどが例示される。
【００１６】
該ポリエステルフィラメントの総繊度は３３〜１１０ｄｔｅｘであることが望ましい。該総繊度が３３ｄｔｅｘ未満の場合、後述の複合糸において、芯糸を被う効果が少なくなることがある。また強度も低下するのでセールクロスとしての機能をなさなくなる場合がある。また、該総繊度が１１０ｄｔｅｘを超える場合には、織物が重くなってしまうことがある。
【００１７】
本発明においては、上記全芳香族ポリアミドフィラメントが芯糸に配され、上記ポリエステルフィラメントが鞘糸に配されてなる芯鞘型複合糸によりセールクロスが形成させ、しかもその際、鞘糸に配されるポリエステルフィラメントの断面形状が、その長手方向の長さ（長軸）と幅（短軸）との比が２／１〜５／１の範囲にある偏平形状であることが肝要である。
【００１８】
上記の断面形状の長さ（長軸）と幅（単軸）との比が２／１より小さい場合、単糸の形状は丸断面に近くなり、原糸の曲げ特性が悪くなるため得られた布帛は、コンパクト性、ソフト性、空気遮蔽性に劣ることがある。また芯糸を被う効果が少なくなり、完全に芯糸を被うためには多くの糸が必要となり、その結果複合糸が嵩高くなり、織物の目付が増加してしまう。
【００１９】
一方、上記の断面形状の長さ（長軸）と幅（単軸）との比が５／１を越える場合、原糸製造時に冷却斑等が発生しやすく製糸性が悪くなったり、また織物がペーパー状になり引裂強度も低下してしまうことがある。
【００２０】
上記の芯鞘型複合糸は、従来公知の製造方法により製造すればよく、例えば、カバーリング、撚糸、仮撚等の方法により、全芳香族ポリアミドフィラメントの周囲にポリエステルフィラメントを配した構造とすれば良い。
【００２１】
また、上記芯鞘型複合糸を使用してセールクロスを製造する際は、経糸、緯糸のいずれかに、複合糸を全て使用してもよく、経糸の一部、或いは緯糸の一部に使用して織物を製造してもよい。該織物の目付けは３０〜１１０ｇ／ｍ２の範囲にあることが好ましい。
【実施例】
【００２２】
以下、実施例を挙げて本発明をさらに詳細に説明する。尚、実施例における各物性は下記の方法により測定した。
（１）織物の引裂強度
ＪＩＳ  Ｌ１０９６のシングルタング法に準拠して測定した。織物の引裂強度が２．０ｋｇ以上の場合を「良好」と判断し、一方、２．０ｋｇ未満の場合を「不良」と判断した。
【００２３】
（２）耐候性
サンシャインウエザーメーターを使用し、ブラックパネル温度８３±３℃で２００時間紫外線照射を行い、照射前と照射後の引裂強度を測定して、強度保持率を算出した。
強度保持率が５０％以上の場合、耐候性が「良好」と判断し、一方、強度保持率が５０％未満の場合を、耐候性が「不良」と判断した。
【００２４】
［実施例１］
総繊度４４ｄｔｅｘ、強度が６ｇ／ｄｔｅｘのメタ型アラミドフィラメント（帝人（株）製、「コーネックス」）を芯糸に配し、総繊度が４４ｄｔｅｘで、断面における長さ（長軸）／幅（単軸）の比が４／１のポリエチレンテレフタレートフィラメント糸を鞘糸に配した芯鞘型複合糸をカバリング法により製造した。
【００２５】
次に、経糸、緯糸の地糸の部分に、総繊度４４ｄｔｅｘのポリエチレンテレフタレートフィラメント糸を用い、該フィラメント糸１０本に１本の割合で上記の芯鞘型複合糸を用いて、リップストップ構造を持つ織物を得た。該織物を常法により、精練・リラックス処理した後、サーキュラー染色機を用いて１３０℃の温度で染色処理を行い、乾燥処理した。
【００２６】
得られた織物に、下記の処方の樹脂加工液を含浸法により付与した後、熱処理と乾燥を行った。
(樹脂加工液の処方)
ＭＥＫ                                                  ６０重量部
Ｕ１３５（ポリウレタン系樹脂、セイコー化成（株）製）  １００重量部
ＳＴ９０（シリコーン系樹脂、住友化学（株）製）          ４０重量部
架橋剤                                                    ３．５重量部
得られた織物の物性を表１に示す。
【００２７】
［実施例２〜４、比較例１〜３］
実施例１において、メタ型アラミドフィラメント糸の総繊度、及びポリエチレンテレフタレートフィラメント糸の断面形状と総繊度を表１に示す如く変更した以外は実施例１と同様に実施した。同一条件、同一処理方法でセールクロスを作成した。この評価結果を表１に示す。得られた織物の物性を表１に示す。
【００２８】
［比較例４］
実施例１において、芯鞘型複合糸に代えて、総繊度４４ｄｔｅｘ、強度が６ｇ／ｄｔｅｘのメタ型アラミドフィラメント糸を単独で用いた以外は実施例１と同様に実施した。得られた織物の物性を表１に示す。
【００２９】
【表１】
2005097786.tif 000002
【産業上の利用可能性】
【００３０】
本発明によれば、耐候性、強度、染色性に優れたセールクロスが提供されるので、ヨットセール用途などに好適に使用することができる。